СПОСОБ ТЕПЛОВОЙ ОБРАБОТКИ КОМПОНЕНТА, КОТОРЫЙ СОСТОИТ ИЗ МЕТАЛЛИЧЕСКОГО МАТЕРИАЛА И КОТОРЫЙ СОДЕРЖИТ ПО МЕНЬШЕЙ МЕРЕ ОДНУ СЕКЦИЮ ПОВЕРХНОСТИ, НА КОТОРУЮ НАНЕСЕНО ГЛАЗУРНОЕ ИЛИ ЭМАЛЕВОЕ ПОКРЫТИЕ

1. Способ тепловой обработки компонента (1), состоящего из металлического сплава, в котором или на котором по меньшей мере на одну секцию (7) поверхности нанесено глазурное или эмалевое покрытие (9), включающий в себя
нагрев компонента (1) до температуры, которая по меньшей мере равна минимальной температуре закалки,
закалку компонента (1) от температуры, которая по меньшей мере равна минимальной температуре закалки для получения в компоненте (1) высокопрочной микроструктуры, отличающийся тем, что
глазурное или эмалевое покрытие (9) предварительно охлаждают до температуры предварительного охлаждения по меньшей мере на ее свободной поверхности (9') перед закалкой, причем указанная температура предварительного охлаждения максимально соответствует температуре, при которой глазурное или эмалевое покрытие (9) начинает размягчаться,
при этом скорость охлаждения, с которой предварительно охлаждают глазурное или эмалевое покрытие (9), меньше скорости охлаждения при закалке.
2. Способ по п. 1, отличающийся тем, что глазурное или эмалевое покрытие (9) предварительно охлаждают до температуры предварительного охлаждения посредством прохождения текучей среды.
3. Способ по п. 2, отличающийся тем, что указанная текучая среда представляет собой поток сжатого воздуха.
4. Способ по любому из пп. 2-3, отличающийся тем, что текучую среду направляют к глазурному или эмалевому покрытию (9) посредством устройства (11) с соплами.
5. Способ по любому из пп. 1-4, отличающийся тем, что длительность предварительного охлаждения устанавливают так, что температура металлического материала компонента (1) на секции (7) поверхности, на которую нанесено глазурное или эмалевое покрытие (9), по меньшей мере равна минимальной температуре закалки.
6. Способ по любому из пп. 1-5, отличающийся тем, что скорость охлаждения, с которой предварительно охлаждают глазурное или эмалевое покрытие (9), составляет менее 5 К/с.
7. Способ по любому из пп. 1-6, отличающийся тем, что скорость охлаждения, с которой предварительно охлаждают глазурное или эмалевое покрытие (9), составляет по меньшей мере 0,5 К/с.
8. Способ по любому из пп. 1-7, отличающийся тем, что скорость охлаждения при закалке компонента (1) после предварительного охлаждения глазурного или эмалевого покрытия (9) составляет по меньшей мере 5 К/с.
9. Способ по любому из пп. 1-8, отличающийся тем, что скорость охлаждения при закалке компонента (1) после предварительного охлаждения глазурного или эмалевого покрытия (9) составляет максимум 50 К/с.
10. Способ по любому из пп. 1-9, отличающийся тем, что температура предварительного охлаждения по меньшей мере на 30°C меньше минимальной температуры закалки.
11. Способ по п. 10, отличающийся тем, что температура предварительного охлаждения по меньшей мере на 50°C меньше минимальной температуры закалки.
12. Способ по любому из пп. 1-11, отличающийся тем, что температура предварительного охлаждения составляет максимум 480°C.
13. Способ по любому из пп. 1-12, отличающийся тем, что металлический материал компонента (1) представляет собой материал из легкого металла, в частности, материал на основе алюминия.
14. Способ по любому из пп. 1-13, отличающийся тем, что компонент (1) представляет собой компонент (1) двигателя внутреннего сгорания, в котором предусмотрен по меньшей мере один канал (6), на по меньшей мере одну секцию (7) поверхности которого нанесено глазурное или эмалевое покрытие (9),
15. Способ по любому из пп. 1-14, отличающийся тем, что компонент (1) получен посредством литья.